(57)【要約】【課題】ヘイズの発生を防ぐことができると共に、集光灯下で表面がきらつく欠陥を低減したペリクル枠、及びその製造方法を提供する。【解決手段】Ｍｇ2Ｓｉ、ＡｌＣｕＭｇ、Ａｌ−Ｆｅ系晶出物（AlmFe或いはAl7Cu2Fe）、及びＡｌ2ＣｕＭｇの円相当径、及び、これらのうち円相当径が１μｍ以上のものが占める面積比が所定の条件を満たす組織を有したアルミフレーム材を用いて、所定の有機酸塩を電解質として含んだアルカリ性の電解液で陽極酸化処理したことを特徴とするペリクル枠であり、また、上記のような組織を有するアルミフレーム材を得て、所定の有機酸塩を含んだアルカリ性の電解液で陽極酸化処理して陽極酸化皮膜を形成することを特徴とするペリクル枠の製造方法である。【選択図】なし【特許請求の範囲】
【請求項１】
Ａｌ−Ｚｎ−Ｍｇ系アルミニウム合金からなるアルミフレーム材の表面に陽極酸化皮膜を備えたペリクル枠であって、アルミフレーム材は、Ｍｇ2Ｓｉ晶出物の円相当径が７μｍ以下であると共に、円相当径１μｍ以上のＭｇ2Ｓｉ晶出物の占める面積比が０．１０％未満であり、かつ、ＡｌＣｕＭｇ晶出物、Ａｌ−Ｆｅ系晶出物、及びＡｌ2ＣｕＭｇ晶出物の円相当径がいずれも９μｍ以下であると共に、円相当径１μｍ以上のＡｌＣｕＭｇ晶出物、Ａｌ−Ｆｅ系晶出物、及びＡｌ2ＣｕＭｇ晶出物の占める面積比の合計が０．２０％未満である組織を有し、また、陽極酸化皮膜は、ジカルボン酸塩、及びトリカルボン酸塩からなる群より選ばれたいずれか１種又は２種以上を電解質として含んだアルカリ性の電解液で陽極酸化処理して得られたものであることを特徴とするペリクル枠。
【請求項２】
アルミフレーム材は、ＪＩＳ Ａ７０７５規格を満たし、かつ、Ｍｇを２．６質量％以下、Ｃｕを１．６質量％以下、Ｃｒを０．２８質量％以下、Ｆｅを０．０７質量％以下、及び、Ｓｉを０．０４質量％以下に規制した成分組成を有するＤＣ鋳造ビレットを４６０℃以上の温度で合計１２時間以上加熱保持する均質化処理が施されて得られたものである請求項１に記載のペリクル枠。
【請求項３】
前記均質化処理が、４６０℃以上の温度で合計１２時間以上加熱保持する第１の均質化処理と、第１の均質化処理より高い温度で合計１時間以上保持する第２の均質化処理とを含む請求項２に記載のペリクル枠。
【請求項４】
陽極酸化皮膜が黒色染料で染色されている請求項１〜３のいずれかに記載のペリクル枠。
【請求項５】
Ａｌ−Ｚｎ−Ｍｇ系アルミニウム合金からなるアルミフレーム材の表面に陽極酸化皮膜を備えたペリクル枠の製造方法であって、ＪＩＳ Ａ７０７５規格を満たし、かつ、Ｍｇを２．６質量％以下、Ｃｕを１．６質量％以下、Ｃｒを０．２８質量％以下、Ｆｅを０．０７質量％以下、及び、Ｓｉを０．０４質量％以下に規制した成分組成を有するＤＣ鋳造ビレットを４６０℃以上の温度で１２時間以上加熱保持して均質化処理した後、押出加工してアルミ押出形材を得て、該アルミ押出形材から所定の形状のアルミフレーム材を切り出し、ジカルボン酸塩、及びトリカルボン酸塩からなる群より選ばれたいずれか１種又は２種以上を電解質として含んだアルカリ性の電解液で陽極酸化処理して陽極酸化皮膜を形成することを特徴とするペリクル枠の製造方法。
【請求項６】
前記均質化処理が、４６０℃以上の温度で合計１２時間以上加熱保持する第１の均質化処理と、第１の均質化処理より高い温度で合計１時間以上保持する第２の均質化処理とを含む請求項５に記載のペリクル枠の製造方法。
【請求項７】
陽極酸化皮膜を形成した後、更に黒色染料を用いて染色処理を行う請求項５又は６に記載のペリクル枠の製造方法。
【発明の詳細な説明】
【技術分野】
【０００１】
この発明は、半導体基板にＩＣやＬＳＩの回路パターンを転写する場合などに用いられるペリクル装置のペリクル枠、及びその製造方法に関し、詳しくは、ヘイズの発生を防ぐことができると共に、集光灯下で表面がきらつく欠陥を低減したペリクル枠、及びその製造方法に関する。
【背景技術】
【０００２】
ペリクル装置は、フォトマスクやレティクルに合わせた形状を有するペリクル枠に透明な光学的薄膜体（ペリクル膜）を展張して接着したものであり、異物がフォトマスクやレティクル上に直接付着するのを防止する。また、仮にペリクル膜に異物が付着したとしても、半導体基板等にこれらの異物は結像しないため、正確な回路パターンが転写できるなど、フォトリソグラフィー工程における製造歩留まりを向上させることができる。
【０００３】
近年、半導体装置等の高集積化に伴い、より狭い線幅で微細な回路パターンの描画が求められるようになり、フォトリソグラフィー工程で使用される露光光源は短波長光が主になっている。この短波長の光源は高出力であって光のエネルギーが高いことから、ペリクル枠を形成するアルミフレーム材の表面の陽極酸化皮膜に硫酸やリン酸等の無機酸が残存すると、露光雰囲気中に存在するアンモニア等の塩基性物質と反応して硫酸アンモニウム等の反応生成物が生じ、この反応生成物（ヘイズ）がくもりを生じさせて転写像に影響を与える問題がある。
【０００４】
そこで、酒石酸又はその塩を含んだ電解液による陽極酸化処理によってアルミフレーム材の表面に陽極酸化皮膜を形成することで、硫酸やリン酸等の無機酸の量を低減して、高エネルギーの光の照射下においてもヘイズの発生を可及的に防止したペリクル枠が提案されている（特許文献１参照）。
【０００５】
一方で、半導体装置等の製造過程ではパーティクルの管理を厳重に行なう必要があり、ペリクル装置においても、通常は、目視又は検査装置で塵が付着していないかどうかの確認が行なわれる。その際、ペリクル枠の表面で白点として視認される皮膜欠陥が細かな塵と紛らわしいため、この検査作業を妨げてしまうといった問題がある。
【０００６】
このような白点の皮膜欠陥について、アルミフレーム材を形成する金属組織に含まれる晶出物が陽極酸化皮膜を黒色に染色する際の染色液によって腐食し、陽極酸化皮膜から欠落するのが原因であるとの推考のもと、アルミフレーム材を形成するＪＩＳ ７０７５アルミニウム合金の成分組成を特定し、更に、陽極酸化処理後のアルミフレーム材を黒色系染料で染色する際に、アルミフレーム材を染料液内で揺動させることで、染色抜けや白点の発生を少なくできることが報告されている（特許文献２参照）。
【０００７】
ところが、上述したような半導体装置等における回路パターンの細線化は益々進行しており、それに伴い、ペリクル装置における検査基準もより一層厳しくなっている。そのため、蛍光灯下の目視による検査のみならず、集光灯を照射したときに光の反射を伴う白点、すなわち集光灯下でペリクル枠の表面がきらつく欠陥についても塵と誤認される可能性があるとして、それを減らすことが求められている。
【先行技術文献】
【特許文献】
【０００８】
【特許文献１】特開２０１０−２３７２８２号公報
【特許文献２】特許第３７７７９８７号公報
【発明の概要】
【発明が解決しようとする課題】
【０００９】
このような状況のもと、ヘイズの発生を防ぐために硫酸を用いずに、ジカルボン酸やトリカルボン酸等の有機酸の塩を電解質として含んだアルカリ性の電解液で陽極酸化皮膜を形成した場合に、集光灯下で表面がきらつく欠陥が低減され難いといった新たな問題が発生した。その原因について、本発明者らが鋭意研究を行ったところ、上記特許文献２で検討されているような、陽極酸化処理後の染色工程において染色液によって晶出物が腐食し、それが皮膜から欠落して白点として視認される皮膜欠陥とは異なり、アルミフレーム材に含まれた晶出物そのものが集光灯下できらつくことが判明した。なかでもＭｇ2Ｓｉがきらつきの主たる原因であり、それと共にＡｌＣｕＭｇ、Ａｌ−Ｆｅ系晶出物（AlmFe或いはAl7Cu2Fe）、及びＡｌ2ＣｕＭｇもその原因となることを突き止めた。
【００１０】
そこで、上記特許文献２に記載されたアルミフレーム材について更なる改良を重ねたところ、アルミフレーム材を形成するＡｌ−Ｚｎ−Ｍｇ系アルミニウム合金について、ＪＩＳ Ａ７０７５規格を満たしながら、尚且つ、Ｍｇ、Ｃｕ、Ｃｒ、Ｆｅ、及び、Ｓｉの含有量を規制した成分組成にすることで、上記のような有機酸塩を電解質として含んだアルカリ性の電解液で陽極酸化皮膜を形成した場合であっても、皮膜内に残存するＭｇ2Ｓｉ等の特定の晶出物に起因した集光灯下でのきらつきを低減することができることを見出し、本発明を完成させた。
【００１１】
したがって、本発明の目的は、ヘイズの発生を防ぐことができると共に、集光灯下で表面がきらつく欠陥を低減したペリクル枠を提供することにある。
【００１２】
また、本発明の別の目的は、ヘイズの発生を防ぐことができると共に、集光灯下で表面がきらつく欠陥を低減することができるペリクル枠の製造方法を提供することにある。
【課題を解決するための手段】
【００１３】
すなわち、本発明は、Ａｌ−Ｚｎ−Ｍｇ系アルミニウム合金からなるアルミフレーム材の表面に陽極酸化皮膜を備えたペリクル枠であって、アルミフレーム材は、Ｍｇ2Ｓｉ晶出物の円相当径が７μｍ以下であると共に、円相当径１μｍ以上のＭｇ2Ｓｉ晶出物の占める面積比が０．１０％未満であり、かつ、ＡｌＣｕＭｇ晶出物、Ａｌ−Ｆｅ系晶出物、及びＡｌ2ＣｕＭｇ晶出物の円相当径がいずれも９μｍ以下であると共に、円相当径１μｍ以上のＡｌＣｕＭｇ晶出物、Ａｌ−Ｆｅ系晶出物、及びＡｌ2ＣｕＭｇ晶出物の占める面積比の合計が０．２０％未満である組織を有し、また、陽極酸化皮膜は、ジカルボン酸塩、及びトリカルボン酸塩からなる群より選ばれたいずれか１種又は２種以上を電解質として含んだアルカリ性の電解液で陽極酸化処理して得られたものであることを特徴とするペリクル枠である。
【００１４】
また、本発明は、Ａｌ−Ｚｎ−Ｍｇ系アルミニウム合金からなるアルミフレーム材の表面に陽極酸化皮膜を備えたペリクル枠の製造方法であって、ＪＩＳ Ａ７０７５規格を満たし、かつ、Ｍｇを２．６質量％以下、Ｃｕを１．６質量％以下、Ｃｒを０．２８質量％以下、Ｆｅを０．０７質量％以下、及び、Ｓｉを０．０４質量％以下に規制した成分組成を有するＤＣ鋳造ビレットを４６０℃以上の温度で１２時間以上加熱保持して均質化処理した後、押出加工してアルミ押出形材を得て、該アルミ押出形材から所定の形状のアルミフレーム材を切り出し、ジカルボン酸塩、及びトリカルボン酸塩からなる群より選ばれたいずれか１種又は２種以上を電解質として含んだアルカリ性の電解液で陽極酸化処理して陽極酸化皮膜を形成することを特徴とするペリクル枠の製造方法である。
【００１５】
本発明において、ペリクル枠を形成するアルミフレーム材は、Ａｌ−Ｚｎ−Ｍｇ系アルミニウム合金を用いるようにする。Ａｌ−Ｚｎ−Ｍｇ系アルミニウム合金は、アルミニウム合金のなかでも最も強度を有するものであり、高い寸法精度が実現されるほか、使用時の外力による変形や傷付きを防ぐことができるなど、ペリクル枠を得るのに適している。
【００１６】
このようなＡｌ−Ｚｎ−Ｍｇ系アルミニウム合金の代表例はＪＩＳ規定のＡ７０７５アルミニウム合金であり、本発明では、ＪＩＳ Ａ７０７５規格を満たしながら、その成分組成を更に特定することで、Ｍｇ2Ｓｉ晶出物の円相当径が７μｍ以下、好ましくは４μｍ以下であると共に、円相当径１μｍ以上のＭｇ2Ｓｉ晶出物の占める面積比が０．１０％未満、好ましくは０．０５％未満であり、かつ、ＡｌＣｕＭｇ晶出物、ＡｌmＦｅ（３≦ｍ≦６）あるいはＡｌ7Ｃｕ2ＦｅのＡｌ−Ｆｅ系晶出物、及びＡｌ2ＣｕＭｇ晶出物の円相当径がいずれも９μｍ以下、好ましくは６μｍ以下であると共に、円相当径１μｍ以上のＡｌＣｕＭｇ晶出物、Ａｌ‐Ｆｅ系晶出物（AlmFeあるいはAl7Cu2Fe）、及びＡｌ2ＣｕＭｇ晶出物の占める面積比の合計が０．２０％未満、好ましくは０．１％未満の組織を有するアルミフレーム材を用いるようにする。
【００１７】
ここで、各晶出物の円相当径とは、アルミフレーム材の切断面を測定面とし、そこに存在する晶出物の各個の面積を円相当に置き換えた時の直径を指すものである。また、各晶出物の占める面積比とは、測定面を画像解析して求めたそれぞれの晶出物の占める面積割合をいう。各晶出物は、それぞれＸ線回折で同定することができ、また、Ｍｇ2Ｓｉについては、水酸化ナトリウム液、ふっ酸等のようなエッチング液を用いて同定することも可能である（40周年記念事業実行委員会記念出版部会編，『アルミニウムの組織と性質』，1991，軽金属学会，p15参照）。
【００１８】
すなわち、本発明においては、ＪＩＳ Ａ７０７５規格を満たし、かつ、Ｍｇが２．６質量％以下、Ｃｕが１．６質量％以下、Ｃｒが０．２８質量％以下、Ｆｅが０．０７質量％以下、及び、Ｓｉが０．０４質量％以下の成分組成を有したＡｌ−Ｚｎ−Ｍｇ系アルミニウム合金からアルミフレーム材を形成するようにする。なお、参考までに、ＪＩＳ規格のＡ７０７５アルミニウム合金の化学成分を表１に示す（旧軽金属圧延工業会 アルミニウムハンドブック編集委員会編，1978，『アルミニウムハンドブック』，社団法人軽金属協会，p13の表2.1より引用）。
【００１９】
【表１】
2014109748.tif 000002
【００２０】
Ｍｇ及びＳｉがそれぞれ上記範囲を超えて含まれると、アルミフレーム材におけるＭｇ2Ｓｉの量が増して、Ｍｇ2Ｓｉ晶出物の円相当径が７μｍ以下である条件と、円相当径１μｍ以上のＭｇ2Ｓｉ晶出物の占める面積比が０．１０％未満である条件とを共に満たすことができなくなる。このＭｇ2Ｓｉは、一般に、硫酸浴電解による陽極酸化処理では溶解するため（例えば、アルミニウム材料の基礎と工業技術編集委員会編，1985，『アルミニウム材料の基礎と工業技術』，社団法人軽金属協会，p226参照）、上記特許文献２記載の発明においては、集光灯下で表面がきらつく欠陥の原因にならなかったことが予想される。これに対して、アルカリ性の電解液では、Ｍｇ2Ｓｉは溶解し難いことから（例えば、40周年記念事業実行委員会記念出版部会編，『アルミニウムの組織と性質』，1991，軽金属学会，p15参照）、本発明では、ＪＩＳ規格のＡ７０７５アルミニウム合金について、上記のように更にその成分組成を特定し、Ｍｇ2Ｓｉ晶出物の円相当径及び面積比を制御する。
【００２１】
同様に、Ｃｕ及びＦｅについては、上記範囲を超えると、Ａｌ−Ｃｕ−Ｆｅ系の化合物やＡｌ−Ｃｕ−Ｍｇ系の化合物等の量が多くなり、これらの晶出物も集光灯下でペリクル枠の表面がきらつく欠陥の要因になるため、成分組成において規制する必要がある。すなわち、従来技術での一般的なＪＩＳ規格のＡ７０７５アルミニウム合金では、最大長が２０μｍ程度の粗大な晶出粒と、最大長が１０μｍ程度の比較的小さな晶出粒とが集光灯下できらつく原因と考えられる。このうち粗大な晶出粒はＭｇ2Ｓｉであり、比較的小さな晶出粒にはＭｇ2Ｓｉのほか、ＡｌＣｕＭｇ、Ａｌ‐Ｆｅ系晶出物（AlmFe或いはAl7Cu2Fe）、及びＡｌ2ＣｕＭｇが含まれることから（Ｍｇ2Ｓｉは比較的大きな晶出粒と小さな晶出粒との両方に認められる）、Ａｌ−Ｃｕ−Ｆｅ系やＡｌ−Ｃｕ−Ｍｇ系の化合物の量を減らすために、Ｃｕ及びＦｅについてもその含有量を規制する必要がある。
【００２２】
更に、Ｃｒについては、ＤＣ鋳造ビレットの押出時の繊維状組織を微細化させると共に溶体化熱処理における再結晶粒の成長を防止し、一部再結晶組織が生じたとしても実質的に繊維状組織による強度を付与するためのもので、下限値未満ではその効果が少なく、上限値を超えると系の粗大な晶出粒が生じて、陽極酸化処理後の染色時に白点の欠陥を生じるおそれがあり、また、押出性も低下させてしまう。
【００２３】
本発明におけるアルミフレーム材を得るにあたっては、上述したような化学成分組成を有するＤＣ鋳造ビレットを４６０℃以上の温度で合計１２時間以上加熱保持して均質化処理した後、押出加工してアルミ押出形材を得て、所定の形状のアルミフレーム材を切り出すようにすればよい。鋳造に際して、ＤＣ鋳造法は溶湯が急冷されて晶出物が小さく晶出する点で好適である。合金組成の溶湯を溶製する際には、例えば、Ａｌ溶湯中に合金元素を金属のまま添加したり、或いは母合金で添加することができる。そして、脱ガス処理後、必要に応じてフィルターを通過してビレットに鋳造する。
【００２４】
また、均質化処理については、必ずしも一定の温度で保持する必要はなく、例えば４６０℃で２時間保持した後、４７０℃で１０時間保持するなどして４６０℃以上の温度での加熱時間が合計で１２時間以上になるようにしてもよい。ここで、Ｍｇ2Ｓｉ、ＡｌＣｕＭｇ、Ａｌ‐Ｆｅ系晶出物（AlmFe或いはAl7Cu2Fe）、及びＡｌ2ＣｕＭｇの各晶出物の円相当径及び面積比の制御をより確実にする観点から、好ましくは、４６０℃以上の温度で合計１２時間以上加熱保持する第１の均質化処理に加えて、この第１の均質化処理より高い温度で合計１時間以上保持する第２の均質化処理を行うようにするのがよい。すなわち、上記例の４６０℃×２時間＋４７０℃×１０時間を第１の均質化処理とすれば、第２の均質化処理として、例えば４８０℃×１０時間＋５００℃×１０時間の加熱保持を行うようにする。その際、Ｍｇ2Ｓｉは５００℃まで加熱すると固溶することから、第２の均質化処理には５００℃以上の温度で１時間以上加熱保持する工程を含むようにするのがより好ましい。なお、母材のアルミニウムが溶出してしまうことなどを考慮すると、均質化処理の加熱温度の上限は実質的に６００℃である。また、第１及び第２の均質化処理は、いずれもその効果が飽和することや経済性等を考慮すると、その上限は４０時間である。
【００２５】
均質化処理後は、押出加工してペリクル枠の寸法に相当する中空のアルミ押出形材を得るようにするが、このアルミ押出形材を溶体化焼入処理したり、更に時効硬化処理を行うようにしてもよい。このうち、溶体化焼入処理は、その後の処理で強度を出すためのものであり、例えば４８０℃程度の温度までの間で加熱し、０．５〜５時間程度保持するのが一般的である。また、焼入処理は、高温で処理した固溶状態から急冷し、室温において過飽和固溶状態にしてその後の処理で強度を出すためのものである。更に、時効硬化処理は、合金元素を含む化合物を時効析出させて強度を付与するためのものであり、好適には、ＪＩＳ Ｈ０００１記載の調質条件に従うのがよく、最も好適には調質記号Ｔ６５１で処理するのがよい。
【００２６】
上記で得られたアルミ押出形材から所定の形状のアルミフレーム材を切り出した後に、本発明では、ジカルボン酸塩及び／又はトリカルボン酸塩を電解質として含んだアルカリ性の電解液で陽極酸化処理し、アルミフレーム材の表面に陽極酸化皮膜を形成する。上記のような有機酸塩としては、水に可溶な有機酸の塩であればよく、例えば、シュウ酸塩、マロン酸塩、コハク酸塩、グルタル酸塩、アジピン酸塩、酒石酸塩、クエン酸塩、マレイン酸塩等を挙げることができる。このうち、酒石酸塩を例にとると、酒石酸ナトリウム、酒石酸カリウム、酒石酸ナトリウムカリウム、酒石酸アンモニウム等の酒石酸塩等を好適に用いることができ、他のジカルボン酸塩、トリカルボン酸塩についても同様の塩を好適に用いることができる。なお、少なくとも上記のようなジカルボン酸塩やトリカルボン酸塩の１種を電解質として含んだアルカリ性の電解液であればよく、また、２種以上を電解質として含むようにしてもよい。
【００２７】
ジカルボン酸塩やトリカルボン酸塩を電解質として含んだ電解液のｐＨや、電解液に含まれるジカルボン酸塩やトリカルボン酸塩の濃度、更には、浴温度、陽極酸化処理の電圧、電気量等の各処理条件については、それぞれ使用するジカルボン酸塩やトリカルボン酸塩の種類によっても異なるため一概に特定するのは難しい。そのため、酒石酸塩の場合を例にして説明すると以下のとおりである。
【００２８】
すなわち、酒石酸塩の濃度については１３〜２００g/Lであるのがよく、好ましくは２５〜１５０g/Lであるのがよい。濃度が１３g/Lより低いと陽極酸化皮膜は形成され難く、反対に２００g/Lより高いと低温での陽極酸化の際に酒石酸塩が析出するおそれがある。また、ｐＨは１２．２５〜１３．２５であるのがよく、好ましくは１２．５〜１３．０であるのがよい。ｐＨが１２．２５より低いと皮膜の生成速度が遅くなる傾向があり、反対に１３．２５より高くなると皮膜の溶解速度が速くなって、粉吹き等が発生するおそれがある。また、浴温度については０〜１５℃にするのがよく、好ましくは５〜１０℃にするのがよい。浴温度が０℃より低くなると皮膜の生成速度が遅くなり効率的ではなく、反対に１５℃より高くなると皮膜の溶解速度が速くなり成膜に時間を要したり、粉吹き等が生じるおそれがある。更に、陽極酸化処理の電圧は１０〜６０Ｖであるのがよく、好ましくは２０〜４０Ｖであるのがよい。電圧が１０Ｖより低いと皮膜が弱くなるおそれがあり、反対に６０Ｖより高くなるとポアの面積が少なくなり、後に黒色染料等で染色する際に十分黒色化するのが困難になる。
【００２９】
また、先に述べたように、Ｍｇ2Ｓｉはアルカリ性の電解液では溶解し難いが、ＡｌＣｕＭｇ、Ａｌ‐Ｆｅ系晶出物（AlmFe或いはAl7Cu2Fe）、及びＡｌ2ＣｕＭｇはわずかながらに溶解すると考えられる。そのため、陽極酸化の速度を遅くなるようにすると、陽極酸化皮膜内に残存してきらつきの原因となるこれらの晶出物を小さくすることも可能である。陽極酸化処理の速度は、電解液中のアルカリ濃度が一定の場合でも溶存アルミニウム（Al）量で変化させることができ、この溶存Ａｌ量が多いほど陽極酸化の速度は遅くなる。そこで、好ましくは、陽極酸化処理の際に溶存Ａｌ量を０．２〜０．４g/Lの範囲内に制御するのがよい。
【００３０】
陽極酸化処理後は、露光光の散乱防止や使用前の異物付着検査を容易にするなどの目的から、陽極酸化皮膜を黒色化するのがよい。この黒色化処理は公知の方法を採用することができ、黒色染料による処理や電解析出処理（二次電解）等が挙げられるが、好ましくは黒色染料を用いた染色処理であるのがよく、より好ましくは有機系の黒色染料を用いるのがよい。一般に有機系染料は酸成分の含有量が少ないとされ、なかでも、硫酸、酢酸、及びギ酸の含有量が少ない有機系染料を用いるのが最も好適である。このような有機系染料として、市販品の「ＴＡＣ４１１」、「ＴＡＣ４１３」、「ＴＡＣ４１５」、「ＴＡＣ４２０」（以上、奥野製薬製）等を挙げることができ、所定の濃度に調製した染料液に陽極酸化処理後のアルミフレーム材を浸漬させて、処理温度４０〜６０℃、ｐＨ５〜６の処理条件で１０分間程度の染色処理を行うようにするのがよい。
【００３１】
また、黒色化後は陽極酸化皮膜を封孔処理するのがよい。封孔処理は特に制限されず、水蒸気や封孔浴を用いるような公知の方法を採用することができるが、なかでも、不純物の混入のおそれを排除しながら、酸成分の封じ込めを行う観点から、好ましくは、水蒸気による封孔処理であるのがよい。水蒸気による封孔処理の条件については、例えば、温度１０５〜１３０℃、相対湿度９０〜１００％（R.H.）、圧力０．４〜２．０kg/cm2Gの設定で１２〜６０分程度処理すればよい。また、封孔処理後は、例えば純水を用いて洗浄するのが望ましい。
【００３２】
更に、本発明においては、陽極酸化処理に先駆けて、アルミフレーム材の表面をブラスト加工等による機械的手段や、エッチング液を用いる化学的手段によって粗面化処理を行うようにしてもよい。このような粗面化処理を事前に施しておくことで、得られるペリクル枠が艶消しされたような低反射性の黒色になる。
【００３３】
本発明のペリクル枠は、Ａｌ−Ｚｎ−Ｍｇ系アルミニウム合金の成分組成を規制して、Ｍｇ2Ｓｉ等の晶出物の円相当径、及びそれらの晶出物のうち円相当径が１μｍ以上のものが占める面積比が所定の条件を満たす組織を有したアルミフレーム材を用いることから、所定の有機酸塩を電解質として含んだアルカリ性の電解液で陽極酸化皮膜を形成しても、集光灯下で表面がきらつく欠陥を低減することができる。加えて、本発明のペリクル枠は、８０℃の純水に４時間浸漬させて溶出したイオン濃度を測定するイオン溶出試験において、以下のような特性を示すことができる。
【００３４】
すなわち、すなわち、ペリクル枠表面積１００ｃｍ2あたりの純水１００ｍｌ中への溶出濃度で、ヘイズの発生に最も影響を与えるイオンである硫酸イオン（SO42-）が０．０１ｐｐｍ以下、好ましくは０．００５ｐｐｍ未満（定量限界）であり、硫酸イオンの溶出量を制御したことで、ヘイズの発生を可及的に低減できる。なお、溶出イオンの検出はイオンクロマトグラフ分析により行うことができ、詳細な測定条件については実施例に記載するとおりである。
【００３５】
本発明のペリクル枠は、その片側に石英等の無機物質や、ニトロセルロース、ポリエチレンテレフタレート、セルロースエステル類、ポリカーボネート、ポリメタクリル酸メチル等の高分子膜からなる光学的薄膜体（ペリクル膜）を展張して貼着し、また、光学的薄膜体を設けた面とは反対側のペリクル枠の端面には、フォトマスクやレティクルに装着するための粘着体を備えるようにすることでペリクル装置として使用することができる。また、光学的薄膜体には、ＣａＦ2等の無機物やポリスチレン、テフロン（登録商標）等のポリマーからなる反射防止層などを備えるようにしてもよい。
【発明の効果】
【００３６】
本発明によれば、所定の有機酸塩を電解質として含んだアルカリ性の電解液で陽極酸化皮膜を形成したことでヘイズの発生を可及的に抑えることができ、しかも、Ｍｇ2Ｓｉ、ＡｌＣｕＭｇ、Ａｌ‐Ｆｅ系晶出物（AlmFe或いはAl7Cu2Fe）、及びＡｌ2ＣｕＭｇに着目して、これらの晶出物の円相当径と組織内で占める面積比とを特定したアルミフレーム材を用いたことで、集光灯下で表面がきらつく欠陥を低減することができる。
【図面の簡単な説明】
【００３７】
【図１】図１は、実施例で作製した中空押出形材、及び、これから切り出したアルミフレーム材を説明する模式図である。
【図２】図２は、実施例で使用したアルミフレーム材の切断面を光学顕微鏡で撮影した写真である。
【発明を実施するための形態】
【００３８】
以下、実施例及び比較例に基づき、本発明の好適な実施の形態を説明する。
【実施例】
【００３９】
（アルミフレーム材ｉの作製）
表２に示した合金組成Ａを有するように、ＤＣ鋳造法によりビレットを作製した後、大気中で４６０℃、２時間加熱保持し、その後１００℃／時の速度で昇温して４７０℃で１０時間加熱保持する均質化処理を行った。次いで、均質化処理後のビレットを所定の長さに切断した後、押出加工を行い、図１に示したような長方形型の中空押出形材１を得た。そして、この中空押出形材１をＪＩＳ Ｈ０００１に示される調質条件Ｔ６５１で人工時効硬化処理を施し、押出方向に対して垂直になるように切断し（輪切り）、機械加工して、枠型形状をなす外形寸法１４９ｍｍ×１２２ｍｍ×厚さ５．８ｍｍのアルミフレーム材ｉを合計５０枚作製した。
【００４０】
（アルミフレーム材iiの作製）
上記アルミフレーム材ｉでの均質化処理に加えて、更に１００℃／時の速度で４８０℃に昇温し、４８０℃で１０時間加熱保持し、その後１００℃／時の速度で昇温して、５００℃で１０時間加熱保持する均質化処理を追加して行った以外は上記アルミフレーム材ｉの場合と同様にして、合計５０枚のアルミフレーム材iiを作製した。
【００４１】
（アルミフレーム材iiiの作製）
表２に示した合金組成Ｂを有するように、ＤＣ鋳造法によりビレットを作製した後、上記アルミフレーム材ｉの場合と同様にして、合計５０枚のアルミフレーム材iiiを作製した。
【００４２】
【表２】
2014109748.tif 000003
【００４３】
上記で得られたアルミフレーム材ｉ〜iiiについて、それぞれ１枚を抜き出して、各アルミフレーム材の切断面（中空押出形材１の押出方向に対して垂直な面）を光学顕微鏡で撮影した。そして、撮影画像から９．９６×１０5μｍ2の観察視野を任意に選び出し、画像解析装置（ルーゼックス）を用いて、観察視野内の晶出物の円相当径と円相当径が１μｍ以上の晶出物の面積を測定した。
【００４４】
ここで、アルミフレーム材iiiの切断面の写真を図２（Ａ）に示す。この写真において、比較的濃く写っているものがＭｇ2Ｓｉ晶出物であり（実線円で囲ったもの）、最も大きなものでその最大長はおよそ２０μｍである。一方、Ｍｇ2Ｓｉ晶出物よりも薄く写っているものがそれ以外の晶出物である（破線円で囲ったもの）。これに対して、アルミフレーム材ｉの切断面の写真は図２（Ｂ）であり、アルミフレーム材iiiに比べて、いずれの晶出物も微細化され、その数も少なくなっていることが分かる。また、アルミフレーム材iiの切断面の写真は図２（Ｃ）であり、アルミフレーム材ｉ、iiiに比べて、いずれの晶出物も更に微細化され、その数も少なくなっていることが分かる。そして、アルミフレーム材ｉ及びiiiにおけるその切断面で観察されたＭｇ2Ｓｉ晶出物以外の晶出物について、それらの成分組成をＸ線解析により同定したところ、表３に示したように、ＡｌＣｕＭｇ、Ａｌ−Ｆｅ系晶出物（AlmFe（3≦m≦6）或いはAl7Cu2Fe）、及びＡｌ2ＣｕＭｇであることが分かった。なお、Ｍｇ2Ｓｉ晶出物は、ふっ酸を用いたエッチングによりＭｇ2Ｓｉであることを確かめた。また、図２（Ａ）〜（Ｃ）において、向かって左側の写真に示された四角の破線囲みは、向かって右側の写真の中で示された最も大きいＭｇ2Ｓｉを表す。
【００４５】
【表３】
2014109748.tif 000004
【００４６】
表３に示したＸ線回折結果から分かるように、アルミフレーム材iiiでは、Ｍｇ2Ｓｉ、ＡｌＣｕＭｇ、Ａｌ−Ｆｅ系（AlmFe又はAl7Cu2Fe）、及びＡｌ2ＣｕＭｇのうち、これら全てが検出されるのに対して、アルミフレーム材ｉからはＡｌＣｕＭｇのみしか検出されていない。すなわち、ＡｌmＦｅ、Ａｌ2ＣｕＭｇ、及びＭｇ2Ｓｉの量は少なく、小さくなっていることが確認された。なお、表３に示したＸ線回折の結果は、各相を代表するピークの回折角度（２θ）と積分回折強度の値（単位：kcounts）を示す。これらは、アルミフレーム材ごとに３回測定して、その平均（ave.）と標準偏差（std.）を併せて示している。
【００４７】
上記のような画像解析装置を用いた測定を、各アルミフレーム材についてそれぞれ５８の累積視野数に対して行い、Ｍｇ2Ｓｉ晶出物の円相当径の最大値及び平均値を求めると共に、累積視野の総面積に対して円相当径が１μｍ以上のＭｇ2Ｓｉ晶出物が占める面積の割合（面積比）を求めた。結果を表４に示す。同様にして、ＡｌＣｕＭｇ晶出物、Ａｌ−Ｆｅ系晶出物（AlmFe或いはAl7Cu2Fe）、及びＡｌ2ＣｕＭｇ晶出物の円相当径の最大値及び平均値を求めると共に、累積視野の総面積に対して円相当径１μｍ以上のＡｌＣｕＭｇ晶出物、Ａｌ−Ｆｅ系晶出物（AlmFe或いはAl7Cu2Fe）、及びＡｌ2ＣｕＭｇ晶出物の占める合計面積の割合（面積比）を求めた。結果を表５に示す。
【００４８】
【表４】
2014109748.tif 000005
【００４９】
【表５】
2014109748.tif 000006
【００５０】
［実施例１］
上記で得られたアルミフレーム材ｉに対して、平均粒径が約１００μｍのステンレスを用いてショットブラスト処理を行った後、酒石酸ナトリウム２水和物（Na2C4H4O6・2H2O）５３g/L、及び水酸化ナトリウム４g/Lが溶解したアルカリ性水溶液（ｐＨ＝１３．０）を電解液として、浴温度５℃、電解電圧４０Ｖの定電圧電解を１５分間行って、上記アルミフレーム材ｉを陽極酸化処理した。その際、ダミー材の陽極酸化を実施して電解液中の溶存Ａｌ量が０．３g/Lになるように制御した。そして、純水にて洗浄した後、アルミフレーム材の表面に形成された陽極酸化皮膜を渦電流式膜厚計（株式会社フィッシャー・インストルメンツ社製）にて確認したところ、膜厚は５μｍであった。
【００５１】
次いで、陽極酸化処理したアルミフレーム材に対して、有機染料（奥野製薬製TAC411）を濃度１０g/Lで含有した水溶液に入れ、温度５５℃にて１０分間浸漬して染色処理した。染色処理後、蒸気封孔装置に入れて、相対湿度１００％（R.H.）、２．０kg/cm2G、及び温度１３０℃の水蒸気を発生させながら３０分の封孔処理を行い、実施例１に係る試験用ペリクル枠を得た。
【００５２】
上記のようにして実施例１に係る試験用ペリクル枠を合計５０枚作製し、これら全ての試験用ペリクル枠について、蛍光灯下の目視、及び、照度３０万１ｘ（ルックス）の集光灯下での目視によって、それぞれ光の反射を伴う白点の発生している枚数を確認した（白点がひとつでも存在すれば１枚と数える）。結果は表６に示したとおりであり、蛍光灯下の目視、及び、照度３０万１ｘの集光灯下の目視によって、いずれも白点は観察されなかった。
【００５３】
また、実施例１に係る試験用ペリクル枠の１枚をポリエチレン袋に入れて、純水１００ｍｌを加えて密封し、８０℃に保って４時間浸漬した後、溶出成分を抽出した抽出水をセル温度３５℃、カラム（IonPacAS11-HC）温度４０℃とし、１．５ml/minの条件でイオンクロマトグラフ分析装置（日本ダイオネクス社製ICS-2000）を用いて分析した。この抽出水から酢酸イオン、ギ酸イオン、塩酸イオン、亜硝酸イオン、硝酸イオン、硫酸イオン及びシュウ酸イオンを検出し、ペリクル枠表面積１００ｃｍ2あたりの純水１００ｍｌ中への溶出濃度を求めた。そして、ヘイズと最も密接に関係している硫酸イオンが、ここで使用したイオンクロマトグラフ分析装置の定量限界（下限）０．００５ｐｐｍ未満のものについてヘイズ評価を○とし、０．００５ｐｐｍ以上のものについてヘイズ評価を×とした。結果は表４に示したとおりであり、上記評価によれば、実施例１に係る試験用ペリクル枠はヘイズの発生が抑制されることが分かった。
【００５４】
【表６】
2014109748.tif 000007
【００５５】
［実施例２］
アルミフレーム材iiを用いた以外は実施例１と同様にして、実施例２に係る試験用ペリクル枠を合計５０枚作製した。これら全ての試験用ペリクル枠について、蛍光灯下の目視、及び、照度３０万１ｘ（ルックス）の集光灯下での目視によって、それぞれ光の反射を伴う白点の発生している枚数を確認したところ、いずれも白点は観察されなかった。また、実施例１と同様にして、ペリクル枠表面積１００ｃｍ2あたりの純水１００ｍｌ中への各イオンの溶出濃度を測定し、ヘイズの発生の有無を評価した。これらの結果をまとめて表６に示す。
【００５６】
［実施例３］
クエン酸ナトリウム２水和物（Na3C6H5O7・2H2O）１２０g/L、及び水酸化ナトリウム４g/Lが溶解したアルカリ性水溶液（ｐＨ＝１３．０）を電解液としたこと以外は実施例１と同様にして、実施例３に係る試験用ペリクル枠を合計５０枚作製した。これら全ての試験用ペリクル枠について、蛍光灯下の目視、及び、照度３０万１ｘ（ルックス）の集光灯下での目視によって、それぞれ光の反射を伴う白点の発生している枚数を確認したところ、いずれも白点は観察されなかった。また、実施例１と同様にして、ペリクル枠表面積１００ｃｍ2あたりの純水１００ｍｌ中への各イオンの溶出濃度を測定し、ヘイズの発生の有無を評価した。これらの結果をまとめて表６に示す。
【００５７】
［比較例１］
アルミフレーム材iiiを用いた以外は実施例１と同様にして、比較例１に係る試験用ペリクル枠を合計５０枚作製した。これら全ての試験用ペリクル枠について、蛍光灯下の目視、及び、照度３０万１ｘ（ルックス）の集光灯下での目視によって、それぞれ光の反射を伴う白点の発生している枚数を確認したところ、蛍光灯下で白点が観察されたものが１８枚あり、集光灯下で白点が観察されたものが２５枚存在した。また、実施例１と同様にして、ペリクル枠表面積１００ｃｍ2あたりの純水１００ｍｌ中への各イオンの溶出濃度を測定してヘイズの発生の有無を評価したところ、実施例１の場合と同様の結果であることが分かった。
【００５８】
［比較例２〜４］
電解液として１６０ｇ／Ｌの硫酸水溶液を用い、浴温度２０℃で電解電圧１７Ｖの定電圧電解を１９分行った以外は実施例１と同様にし、アルミフレーム材ｉを用いた場合（比較例２）、アルミフレーム材iiを用いた場合（比較例３）、及びアルミフレーム材iiiを用いた場合（比較例４）について、それぞれ合計５０枚の試験用ペリクル枠を作製した。
【００５９】
得られた比較例２〜４に係る各試験用ペリクル枠について、実施例１と同様に蛍光灯下の目視、及び、照度３０万１ｘ（ルックス）の集光灯下での目視によって、それぞれ光の反射を伴う白点の発生している枚数を確認したところ、比較例２及び３の試験用ペリクル枠では、いずれも白点は観察されなかった。一方、比較例４の試験用ペリクル枠では、蛍光灯下で白点が観察されたものが２枚あり、集光灯下で白点が観察されたものが３枚確認された。
【００６０】
また、実施例１と同様にして、ペリクル枠表面積１００ｃｍ2あたりの純水１００ｍｌ中への各イオンの溶出濃度を測定したところ、比較例２〜４のペリクル枠では、いずれもヘイズが発生する可能性が高いことが確認された。
【産業上の利用可能性】
【００６１】
本発明のペリクル枠を用いたペリクル装置は、高エネルギーの露光環境下において特に優れた効果を発揮し、また、塵と誤認されるようなペリクル枠の表面がきらつく欠陥が低減されたことから、今後益々細線化が進む半導体装置等の製造の分野において、極めて好適に利用することができる。
【符号の説明】
【００６２】
１：中空押出形材
２：アルミフレーム材
2a：アルミフレーム材の切断面                                                                          
【図１】
2014109748.tif 000008
【図２】
2014109748.tif 000009